(57)【要約】  緩み止めねじ締結構造に係り、さらに詳細には、ねじと締結部との緩みを防止する緩み止めねじ締結構造であって、所定の長さを有して延長されるねじ部と、ねじ部が挿入されて締結されるように、ねじホールを有する締結部と、を含み、該ねじ部は、形状記憶合金から構成されるが、該形状記憶合金は、所定の臨界温度より低い低温状態で、外力が印加されれば変形し、臨界温度より高い高温の印加によって、変形が復旧される性質を有するねじ締結構造に関する。
2017519945.tif 000002
【特許請求の範囲】
【請求項１】
ねじと締結部との緩みを防止する緩み止めねじ締結構造において、
所定の長さを有して延長されるねじ部と、
前記ねじ部が挿入されて締結されるように、ねじホールを有する締結部と、を含み、
前記ねじ部は、形状記憶合金から構成されるが、
前記形状記憶合金は、
所定の臨界温度より低い低温状態で、外力が印加されれば変形し、前記臨界温度より高い高温の印加によって、前記変形が復旧される性質を有する緩み止めねじ締結構造。
【請求項２】
前記ねじ部は、外面に形成された雄ねじを有し、
前記締結部は、前記ねじホールの内面に形成された雌ねじを有し、
前記ねじ部は、
前記臨界温度より低い低温状態において、長手方向に少なくとも一部分圧縮されたり引っ張られたりして加工され、
前記締結部に挿入された状態で、前記臨界温度より高い温度に加熱されて長手方向に復旧され、前記雄ねじと雌ねじとの間に応力が印加されることを特徴とする請求項１に記載の緩み止めねじ締結構造。
【請求項３】
前記ねじ部は、
前記臨界温度より低い低温状態で、幅方向に加圧されて圧縮加工され、
前記締結部に挿入された状態で、前記臨界温度より高い温度に加熱されて幅方向に引っ張られ、
前記ねじ部が、前記ねじホールに対して、幅方向に応力を印加することを特徴とする請求項１に記載の緩み止めねじ締結構造。
【請求項４】
ねじと締結部との緩みを防止する緩み止めねじ締結構造において、
所定の長さを有して延長され、上部にヘッドを有するねじ部と、
前記ねじ部が挿入されて締結されるように、ねじホールを有する締結部と、
前記ねじ部が、前記締結部に挿入された状態で、前記締結部と前記ヘッドとの間に配置されるワッシャと、を含み、
前記ねじ部は、外面に形成された雄ねじを有し、
前記締結部は、前記ねじホールの内面に形成された雌ねじを有し、
前記ワッシャは、形状記憶合金から構成されるが、
前記形状記憶合金は、
所定の臨界温度より低い低温状態で、外力が印加されれば変形し、前記臨界温度より高い高温の印加によって、前記変形が復旧される性質を有する緩み止めねじ締結構造。
【請求項５】
前記ワッシャは、
前記臨界温度より低い低温状態において、長手方向に圧縮加工され、前記ねじ部が、前記締結部に挿入された状態で、前記締結部と前記ヘッドとの間に配置され、
前記締結部と前記ヘッドとの間に配置された状態で、前記臨界温度より高い温度に加熱されて長手方向に復旧され、前記雄ねじと雌ねじとの間に応力を印加することを特徴とする請求項４に記載の緩み止めねじ締結構造。
【請求項６】
前記形状記憶合金は、
Ｎｉ−Ｔｉ合金を含むことを特徴とする請求項１または４に記載の緩み止めねじ締結構造。
【請求項７】
前記臨界温度は、２０℃ないし３０℃であることを特徴とする請求項１または４に記載の緩み止めねじ構造。
【請求項８】
請求項１または４に記載の緩み止めねじ締結構造を有するインプラント構造体。
【請求項９】
緩み止めねじ締結構造を製造する方法であって、
所定の長さを有して延長され、所定の臨界温度より低い低温で形成された変形が、前記臨界温度より高い温度に加熱されることによって復旧される形状記憶合金から構成されたねじ部を設ける段階と、
前記ねじ部が挿入されるねじホールを有する締結部を設ける段階と、
前記ねじ部を臨界温度以下で加工する段階と、
前記ねじ部を前記ねじホールに挿入し、前記締結部と前記ねじ部との締結を行う段階と、
前記ねじ部を前記臨界温度より高い温度に加熱し、前記ねじ部を復旧する段階と、を含む緩み止めねじ締結構造の製造方法。
【請求項１０】
前記ねじ部を前記臨界温度以下で加工する段階は、
前記ねじ部を、長手方向に少なくとも一部分引っ張ったり圧縮させたりする段階と、
前記ねじ部に雄ねじ部を形成する段階と、を含むことを特徴とする請求項９に記載の緩み止めねじ締結構造の製造方法。
【請求項１１】
前記ねじ部を臨界温度以下で加工する段階は、
前記ねじ部を幅方向に圧縮させる段階を含むことを特徴とする請求項９に記載の緩み止めねじ締結構造の製造方法。
【請求項１２】
緩み止めねじ締結構造を製造する方法であって、
所定の長さを有して延長され、一端にヘッドを有するねじ部を設ける段階と、
前記ねじ部が挿入されるねじホールを有する締結部を設ける段階と、
所定の臨界温度より低い低温で形成された変形が、前記臨界温度より高い温度に加熱されることによって復旧される形状記憶合金から構成されたワッシャと、を設ける段階と、
前記ねじ部を前記ねじホールに挿入し、前記締結部と前記ねじ部との締結を行うが、前記ワッシャを、前記ヘッドと前記締結部との間に位置させる段階と、を含む緩み止めねじ締結構造の製造方法。
【請求項１３】
前記ワッシャを設ける段階と、前記ワッシャを、前記ヘッドと締結部との間に位置させる段階との間に、
前記臨界温度以下で圧縮加工して長手方向に圧縮する段階を含み、
前記ワッシャを、前記ヘッドと前記締結部との間に位置させる段階後に、
前記ワッシャを前記臨界温度より高い温度に加熱し、前記ワッシャを長手方向に復旧する段階をさらに含むことを特徴とする請求項１２に記載の緩み止めねじ締結構造の製造方法。
【請求項１４】
前記ワッシャを設ける段階は、
形状記憶合金から構成されたコイルを設ける段階と、
前記コイルの直径方向一側を長手方向に沿って切断し、複数のリング形状のワッシャを設ける段階と、を含むことを特徴とする請求項１２に記載のねじ締結構造の製造方法。
【発明の詳細な説明】
【技術分野】
【０００１】
本発明は、緩み止めねじ締結構造に係り、さらに詳細には、所定の臨界温度より低い低温状態で外力が印加されれば変形し、前記臨界温度より高い高温の印加によって、前記変形が復旧される性質を有し、緩みが防止される緩み止めねじ締結構造に関する。
【背景技術】
【０００２】
人類の七大発明品のうち一つであるねじは、外部の振動など応力によって、経時的に緩むという問題が最も深刻である。特に、人体内に使用されるねじは、緩めば、再び締め直し難いために、それに対する確かな対策が要求されている。
【０００３】
かようなねじが使用される例として、１つの例として、歯科用インプラントは、図１のように構成されている。まず、歯槽骨に埋植体を植え込みし、クラウンを上げるために、その間に支台柱と連結ねじとが連結される。該連結ねじが時折緩み、クラウン揺れのようなさまざまな問題を引き起こす。インプラントの場合、食べ物を噛むとき、反復的に加えられる非常な荷重、振動によって、内部のねじが緩むようになると知られており、ときには電動歯ブラシがかようなインプラントねじ緩み現象を加速させたりもする。
【０００４】
図２のように、一般ねじは、ねじ部に隙間（gap）があってねじ締結が可能であり、締結後、片方の斜面同士接合され、摩擦力によって接合される。外部応力が発生すれば、結局ねじ山の接合部の空間が生じ、ねじ頭部下の左面部が広がりながら緩むようになる。すなわち、雄ねじが長手方向に弾性的に引っ張られていなければならないが、弾性的な引っ張り力を失えば、ねじが緩んでしまう。一般金属は、力／変位が急勾配を有し、弾性変形が可能な変形量が、引っ張りにって、０．３−０．５％に過ぎない。従って、外部力によって、少しの移動が生じても、弾性力が大きく低くなり、その結果、さらに容易に移動が生じ、ねじが容易に緩むようになる。ねじ緩み止めのために、最も一般的に使用されるワッシャも、結局は、この弾性を大きくするためのものである。しかし、一般金属のワッシャも、緩む時間を若干延長させるだけであり、本質的に問題を解決することができない。
【発明の概要】
【発明が解決しようとする課題】
【０００５】
本発明は、前述の問題点を解決するために案出されたものであり、所定の臨界温度より低い低温状態で外力が印加されれば変形し、前記臨界温度より高い高温の印加によって、前記変形が復旧される性質を有することにより、緩みが防止される緩み止めねじ締結構造を提供するところにその目的がある。
【課題を解決するための手段】
【０００６】
前述の目的を達成するために、本発明による緩み止めねじ締結構造は、ねじと締結部との緩みを防止する緩み止めねじ締結構造において、所定の長さを有して延長されるねじ部と、前記ねじ部が挿入されて締結されるように、ねじホールを有する締結部と、を含み、前記ねじ部は、形状記憶合金から構成されるが、前記形状記憶合金は、所定の臨界温度より低い低温状態で外力が印加されれば変形し、前記臨界温度より高い高温の印加によって、前記変形が復旧される性質を有する。
【０００７】
望ましくは、前記ねじ部は、外面に形成された雄ねじを有し、前記締結部は、前記ねじホールの内面に形成された雌ねじを有し、前記ねじ部は、前記臨界温度より低い低温状態において、長手方向に少なくとも一部分圧縮されたり引っ張られたりして加工され、前記締結部に挿入された状態で、前記臨界温度より高い温度に加熱されて長手方向に復旧され、前記雄ねじと雌ねじとの間に応力が印加されるように構成される。
【０００８】
望ましくは、前記ねじ部は、前記臨界温度より低い低温状態で、幅方向に加圧されて圧縮加工され、前記締結部に挿入された状態で、前記臨界温度より高い温度に加熱されて幅方向に引っ張られ、前記ねじ部が、前記ねじホールに対して、幅方向に応力を印加するように構成される。
【０００９】
一実施形態による緩み止めねじ締結構造は、所定の長さを有して延長され、上部にヘッドを有するねじ部と、前記ねじ部が挿入されて締結されるように、ねじホールを有する締結部と、前記ねじ部が、前記締結部に挿入された状態で、前記締結部と前記ヘッドとの間に配置されるワッシャと、を含み、前記ねじ部は、外面に形成された雄ねじを有し、前記締結部は、前記ねじホールの内面に形成された雌ねじを有し、前記ワッシャは、形状記憶合金から構成されるが、前記形状記憶合金は、所定の臨界温度より低い低温状態で、外力が印加されれば変形し、前記臨界温度より高い高温の印加によって、前記変形が復旧される性質を有する。
【００１０】
望ましくは、前記ワッシャは、前記臨界温度より低い低温状態において、長手方向に圧縮加工され、前記ねじ部が、前記締結部に挿入された状態で、前記締結部と前記ヘッドとの間に配置され、前記締結部と前記ヘッドとの間に配置された状態で、前記臨界温度より高い温度に加熱されて長手方向に復旧され、前記雄ねじと雌ねじとの間に応力を印加するように構成される。
【００１１】
望ましくは、前記形状記憶合金は、Ｎｉ−Ｔｉ合金を含む。
【００１２】
望ましくは、前記臨界温度は、２０℃ないし３０℃の範囲を有する。
【００１３】
本発明による緩み止めねじ締結構造製造する方法は、所定の長さを有して延長され、所定の臨界温度より低い低温で形成された変形が、前記臨界温度より高い温度に加熱されることによって復旧される形状記憶合金から構成されたねじ部を設ける段階と、前記ねじ部が挿入されるねじホールを有する締結部を設ける段階と、前記ねじ部を臨界温度以下で加工する段階と、前記ねじ部を前記ねじホールに挿入し、前記締結部と前記ねじ部との締結を行う段階と、前記ねじ部を前記臨界温度より高い温度に加熱し、前記ねじ部を復旧する段階と、を含む。
【００１４】
望ましくは、前記ねじ部を前記臨界温度以下で加工する段階は、前記ねじ部を、長手方向に少なくとも一部分引っ張ったり圧縮させたりする段階と、前記ねじ部に雄ねじ部を形成する段階と、を含む。
【００１５】
望ましくは、前記ねじ部を臨界温度以下で加工する段階は、前記ねじ部を幅方向に圧縮させる段階を含む。
【００１６】
本発明の一実施形態による緩み止めねじ締結構造の製造方法は、所定の長さを有して延長されて一端にヘッドを有するねじ部を設ける段階と、前記ねじ部が挿入されるねじホールを有する締結部を設ける段階と、所定の臨界温度より低い低温で形成された変形が、前記臨界温度より高い温度に加熱されることによって復旧される形状記憶合金から構成されたワッシャを設ける段階と、前記ねじ部を前記ねじホールに挿入し、前記締結部と前記ねじ部との締結を行うが、前記ワッシャを、前記ヘッドと前記締結部との間に位置させる段階と、を含む。
【００１７】
望ましくは、前記ワッシャを設ける段階と、前記ワッシャを、前記ヘッドと締結部との間に位置させる段階との間に、前記臨界温度以下で圧縮加工して長手方向に圧縮する段階と、を含み、前記ワッシャを、前記ヘッドと前記締結部との間に位置させる段階後に、前記ワッシャを前記臨界温度より高い温度に加熱し、前記ワッシャを長手方向に復旧する段階をさらに含む。
【００１８】
望ましくは、前記ワッシャを設ける段階は、形状記憶合金から構成されたコイルを設ける段階と、前記コイルの直径方向一側を長手方向に沿って切断し、複数のリング形状のワッシャを設ける段階を含む。
【発明の効果】
【００１９】
本発明による緩み止めねじ締結構造によれば、ねじ部またはワッシャが、形状記憶合金から構成されて低温で加工された後、締結部と締結された状態で高温が印加されて復旧されるので、ねじ部と締結部との接合がしっかりとなされ、不必要な解除が防止される。
【図面の簡単な説明】
【００２０】
【図１】従来技術による歯科用インプラントの一例を図示した図面である。
【図２】ねじ緩みの一例を図示した図面である。
【図３】本発明の一実施形態による緩み止めねじ締結構造の構成過程を図示した図面である。
【図４】本発明の一実施形態による緩み止めねじ締結構造の構成過程を図示した図面である。
【図５】本発明の一実施形態による緩み止めねじ締結構造の構成過程を図示した図面である。
【図６】本発明の一実施形態による緩み止めねじ締結構造の構成過程を図示した図面である。
【図７】本発明の一実施形態による緩み止めねじ締結構造の構成過程を図示した図面である。
【図８】本発明の一実施形態による緩み止めねじ締結構造の構成過程を図示した図面である。
【図９】本発明の一実施形態による緩み止めねじ締結構造に使用される形状記憶合金の変形挙動を示した図面である。
【図１０】本発明の一実施形態による緩み止めねじ締結構造に使用されるワッシャの製造を示した図面である。
【発明を実施するための形態】
【００２１】
以下、添付された図面を参照し、本発明による望ましい実施形態について説明する。本実施形態は、制限的なものと意図されたものではない。
【００２２】
本発明の利点、特徴、及びそれらを達成する方法は、添付される図面と共に詳細に説明する実施形態を参照すれば明確になるであろう。しかし、本発明は、以下で開示される実施形態にのみ限定されるものではなく、互いに異なる多様な形態に具現され、ただ、本実施形態は、本発明の開示を完全なものにし、本発明が属する技術分野で当業者に、発明の範疇を完全に知らせるために提供されるのみ、本発明は、特許請求の範疇によって定義されるのである。明細書全体にわたって同一参照符号は、同一構成要素を指す。
【００２３】
本明細書で使用された用語は、実施形態について説明するためのものであり、本発明を制限するものではない。本明細書において、単数形は、文言で特別に言及しない限り複数形も含む。明細書で使用される「含む（comprises）」及び／または「含む（comprising）」ということは、言及された構成要素、段階、動作及び／または部材は、１以上の他の構成要素、段階、動作及び／または部材の存在または追加を排除するものではない。
【００２４】
他の定義がなければ、本明細書で使用される全ての用語（技術的用語及び科学的用語を含む）は、本発明が属する技術分野で当業者に共通して理解される意味で使用されるものである。また、一般的に使用される前もって定義されている用語は、明白に特別に定義されていない限り、理想的にまたは過度に解釈されない。
【００２５】
図１は、従来技術による歯科用インプラントの一例を図示した図面であり、図２は、ねじ緩みの一例を図示した図面であり、図３は、本発明の一実施形態による緩み止めねじ締結構造の構成過程を図示した図面であり、図４は、本発明の一実施形態による緩み止めねじ締結構造の構成過程を図示した図面であり、図５は、本発明の一実施形態による緩み止めねじ締結構造の構成過程を図示した図面であり、図６は、本発明の一実施形態による緩み止めねじ締結構造の構成過程を図示した図面であり、図７は、本発明の一実施形態による緩み止めねじ締結構造の構成過程を図示した図面であり、図８は、本発明の一実施形態による緩み止めねじ締結構造の構成過程を図示した図面であり、図９は、本発明の一実施形態による緩み止めねじ締結構造に使用される形状記憶合金の変形挙動を示した図面であり、図１０は、本発明の一実施形態による緩み止めねじ締結構造に使用されるワッシャの製造を示した図面である。
【００２６】
図３ないし図８で表示された（ａ）ないし（ｅ）は、それぞれ順に本発明の一実施形態による緩み止めねじ締結構造の構成過程を示す。
【００２７】
前述の目的を達成するために、本発明の一実施形態による緩み止めねじ締結構造は、ねじ部１００と締結部２００との間の緩みを防止する緩み止めねじ締結構造において、所定の長さを有して延長されるねじ部１００；前記ねじ部１００が挿入されて締結されるようにねじホール２１０を有する締結部２００；を含み、前記ねじ部１００は、形状記憶合金から構成されるが、前記形状記憶合金は、所定の臨界温度より低い低温状態で、外力が印加されれば変形し、前記臨界温度より高い高温の印加によって、前記変形が復旧される性質を有する。
【００２８】
図３に図示されているように、本発明による緩み止めねじ締結構造は、所定の長さを有して延長されるねじ部１００；及び前記ねじ部１００が挿入されて締結されるようにねじホール２１０を有する締結部２００；を含む。
【００２９】
前記ねじ部１００は、雄ねじ１２０が形成された一般的なねじ以外に、図３及び図４に図示されているように、前記雄ねじ１２０が形成されていない所定のビーム状のねじを含み、その形態は、限定されるものではない。前記ねじ部１００は、所定の長さを有して延長される。
【００３０】
前記締結部２００は、所定のナット、または各種締結部材であり、前記ねじ部１００が挿入されて締結されるねじホール２１０が形成された部材であるならば、いずれも適用される。前記締結部２００に形成されたねじホール２１０には、前記ねじ部１００と同様に、雌ねじ２２０が形成された一般的なねじホール２１０以外に、ビーム状のねじ部１００が挿入される所定の挿入ホールでもあるが、その形態は、限定されるものではない。
【００３１】
前記ねじ部１００は、形状記憶合金から構成されるが、前記形状記憶合金は、所定の臨界温度より低い低温状態で、外力が印加されれば変形し、前記臨界温度より高い高温の印加によって、前記変形が復旧される性質を有する。すなわち、前記ねじ部１００は、所定の臨界温度より低い低温状態で、外力を印加して変形させた後、前記ねじ部１００が前記締結部２００に挿入された状態で、前記臨界温度より高い温度を印加することによって、本来の状態に復旧される。
【００３２】
このとき、前記低温状態での変形は、例えば、前記ねじ部１００の幅方向への圧縮でもある。すなわち、前記ねじ部１００は、前記臨界温度より低い低温状態で、幅方向に圧縮加工され、前記締結部２００のねじホール２１０に挿入された状態で、前記臨界温度より高い高温の印加によって、前記ねじ部１００が幅方向に本来の状態に復旧され、前記ねじ部１００が前記ねじホール２１０に対して幅方向に応力を加え、前記ねじ部１００と締結部２００とが密着し、ねじ部１００と締結部２００との堅固な結束が達成される。
【００３３】
このとき、前記ねじ部１００の幅方向圧縮加工は、前記ねじ部１００を幅方向に直接に圧縮する方法以外に、前記ねじ部１００を長手方向に引っ張り、幅が圧縮される方法を使用することもできるが、それに限定されるものではない。すなわち、図３及び図４の（ｂ）に示された矢印は、ねじ部１００の圧縮及び引っ張りを示し、（ｅ）の矢印は、復旧による引っ張りを示す。
【００３４】
図３及び図４において、（ａ）ないし（ｅ）は、かような構成順序を示し、ここで、（ｂ）、（ｃ）は、それぞれ臨界温度以下での加工を示し、（ｄ）は、臨界温度以下での挿入を示し、（ｅ）は、臨界温度以上の温度雰囲気において、ねじ部１００が本来の状態に復旧され、ねじ部１００と締結部２００との結束が達成されたところを示している。
【００３５】
例えば、前記ねじホール２１０の直径がｘであり、前記ねじ部１００の直径が、前記ねじホール２１０の直径である前記ｘよりやや大きいｘ＋ａであるとするとき、前記ねじ部１００を、前記臨界温度より低い温度で加圧するか、あるいは引っ張り、前記ｘと同じであるか、あるいはそれよりやや狭い幅にする。その後、前記ねじ部１００を前記ねじホール２１０に挿入した後、臨界温度より高い温度を印加すれば、前記ねじ部１００は、本来の直径であるｘ＋ａに戻ろうとし、このとき、前記ねじホール２１０の直径はｘであるので、前記ねじ部１００は、ねじホール２１０に対して強い締め付け力を加える。それは、すなわち、直径ｘであるねじホール２１０に、直径ｘ＋ａであるねじを強制的に嵌め込む効果を有することになり、それによって、優秀な接合力を有することになる。
【００３６】
一方、かような構成は、図４のように、ねじ部１００上部に、所定のヘッドを構成する所定ディスク１１０の接合にも適用される。すなわち、前記ねじ部１００を低温で変形させた後、高温を印加する前に、前記ねじ部１００上部に所定のディスク１１０を挿入させ、その後、高温を印加し、ディスク１１０とねじ部１００との結束を行うことができる。
【００３７】
図５及び図６は、本発明の一実施形態による緩み止めねじ締結構造及びその製造方法について図示している。
【００３８】
一例によれば、前記ねじ部１００は、外面に形成された雄ねじ１２０を有し、前記締結部２００は、前記ねじホール２１０の内面に形成された雌ねじ２２０を有し、前記ねじ部１００は、前記臨界温度より低い低温状態において、長手方向に少なくとも一部分圧縮されたり引っ張られたりして加工され、前記締結部２００に挿入された状態で、前記臨界温度より高い温度に加熱されて長手方向に復旧され、前記雄ねじ１２０と雌ねじ２２０との間に応力が印加されるように構成される。
【００３９】
すなわち、図５及び図６に図示されているように、前記ねじ部１００は、雄ねじ１２０を有し、前記ねじホール２１０は、雌ねじ２２０を有する。このとき、前記ねじ部１００は、前記臨界温度より低い温度で、長手方向に少なくとも一部分圧縮されたり引っ張られたりし、前記締結部２００に挿入された状態で、前記臨界温度より高い温度に加熱されて長手方向に復旧される。このとき、前記ねじ部１００に形成された雄ねじ１２０と、前記ねじホール２１０に形成された雌ねじ２２０との長手方向相対的変位が達成されるが、雄ねじ１２０と、隣接した雌ねじ２２０との密着がなされる。それにより、ねじ部１００とねじホール２１０との優秀な接合が達成される。
【００４０】
一方、このとき、前記雄ねじ１２０と雌ねじ２２０との長手方向相対的変位により、雄ねじ１２０と雌ねじ２２０との密着を達成すれば十分であるので、ねじ部１００が、長手方向に圧縮されたり引っ張られたりされる部分は、図５に図示されているように、ねじ部１００の長手方向全体であるか、または図６に図示されているように、一部分でもあるが、それに限定されるものではない。ここで、図５及び図６のねじ部１００の点線部分は、臨界温度より低い温度で、長手方向に圧縮されたり引っ張られたりする状態を示す。すなわち、図５の（ｂ）ないし（ｄ）では、ねじ部１００が全体的に圧縮されたり引っ張られたりし、図６の（ｄ）ないし（ｅ）では、ねじ部１００の上部が部分的に圧縮されたり引っ張られたりするという差がある。
【００４１】
次に、図５及び図６の（ｅ）のように、臨界温度より高い温度に回帰すれば、長手方向に復旧され、ねじ部１００が長手方向に圧縮されたり引っ張られたりされる。図５及び図６の（ｅ）は、臨界温度より高い温度で長さが復帰したものであり、ねじ部１００が全体的に実線て図示されている。
【００４２】
例えば、ねじ部１００が長手方向に全体的に圧縮されたり引っ張られたりする場合には、ねじ部１００に形成された雄ねじ１２０山間の間隔が変位され、雌ねじ２２０部と堅固な密着がなされ、前記ねじ部１００が長手方向に一部分圧縮されたり引っ張られたりする場合には、ねじ部１００に形成された雄ねじ１２０山が変位し、雌ねじ２２０部と堅固な密着を達成することができる。
【００４３】
図５の（ｂ）及び図６の（ｃ）に示された矢印は、ねじ部１００の引っ張りを示し、図５の（ｅ）及び図６の（ｅ）に示された矢印は、復旧による引っ張りを示す。
【００４４】
図５及び図６において、（ａ）ないし（ｅ）は、かような構成順序を示し、ここで、図５の（ｂ）、（ｃ）は、それぞれ臨界温度以下での加工を示し、（ｄ）は、臨界温度以下での挿入を示し、（ｅ）は、臨界温度以上の温度雰囲気において、ねじ部１００が本来の状態に復旧され、ねじ部１００と締結部２００との結束が達成されたところを示している。ここで、（ｂ）では、臨界温度以下でねじ部１００の全体的な引っ張りがなされ、従って、（ｅ）では、ねじ部１００が長手方向に復旧されることによって、結束がしっかりとなされる。
【００４５】
同時に、図６の（ｃ）は、臨界温度以下での加工を示し、（ｄ）は、臨界温度以下での挿入を示し、（ｅ）は、臨界温度以上の温度雰囲気において、ねじ部１００が本来の状態に復旧され、ねじ部１００と締結部２００との結束が達成されたところを示している。ここで、（ｄ）では、臨界温度以下で、ねじ部１００の上部部分の部分的な引っ張りがなされ、従って、（ｅ）では、ねじ部１００が長手方向に復旧されることによって、結束がしっかりとなされる。
【００４６】
それによれば、本発明による緩み止めねじ締結構造を製造する方法は、所定の長さを有して延長され、所定の臨界温度より低い低温で形成された変形が、前記臨界温度より高い温度に加熱されることによって復旧される形状記憶合金から構成されたねじ部１００を設ける段階と、前記ねじ部１００が挿入されるねじホール２１０を有する締結部２００を設ける段階と、前記ねじ部１００を臨界温度以下で加工する段階と、前記ねじ部１００を前記ねじホール２１０に挿入し、前記締結部２００と前記ねじ部１００との締結を行う段階と、前記ねじ部１００を前記臨界温度より高い温度に加熱し、前記ねじ部１００を復旧する段階と、を含む。
【００４７】
このとき、前記ねじ部１００を前記臨界温度以下で加工する段階は、前記ねじ部１００を、長手方向に少なくとも一部分引っ張ったり圧縮させたりする段階と、前記ねじ部１００に雄ねじ１２０部を形成する段階と、を含む。または、前記ねじ部１００を臨界温度以下で加工する段階は、前記ねじ部１００を幅方向に圧縮させる段階を含む。すなわち、前記ねじ緩み止め構造で説明したように、前記ねじ部１００を臨界温度以下で加工する段階は、前記ねじ部１００を引っ張ったり圧縮させたりして変形させる段階を含み、かような変形は、その後、前記ねじ部１００が前記締結部２００に締結された後、臨界温度以上の高温を印加して復旧され、それによってでねじ部１００と締結部２００との堅固な結束力が形成される。
【００４８】
図７及び図８は、本発明の一実施形態による緩み止めねじ締結構造について図示している。
【００４９】
本発明の一実施形態による緩み止めねじ締結構造は、所定の長さを有して延長され、上部にヘッド１３０を有するねじ部１００と、前記ねじ部１００が挿入されて締結されるようにねじホール２１０を有する締結部２００と、前記ねじ部１００が前記締結部２００に挿入された状態で、前記締結部２００と前記ヘッド１３０との間に配置されるワッシャ３００と、を含み、前記ねじ部１００は、外面に形成された雄ねじ１２０を有し、前記締結部２００は、前記ねじホール２１０の内面に形成された雌ねじ２２０を有し、前記ワッシャ３００は、形状記憶合金から構成されるが、前記形状記憶合金は、所定の臨界温度より低い低温状態で、外力が印加されれば変形し、前記臨界温度より高い高温の印加によって、前記変形が復旧される性質を有する。
【００５０】
本実施形態によるねじ部１００には、雄ねじ１２０、及び長手方向端部のヘッド１３０が形成され、ねじホール２１０には、雌ねじ２２０が形成される。本実施形態においては、前記ねじ部１００は、一般的な金属から形成されるが、形状記憶合金から構成されたワッシャ３００が別途に設けられる。
【００５１】
前記ワッシャ３００は、一種のナットのような構成を有することができる。すなわち、前記ねじ部１００が貫通することができる所定のワッシャホール３１０を有する。それにより、前記ねじ部１００が、前記ワッシャ３００を貫通し、前記締結部２００のねじホール２１０に挿入され、前記ねじ部１００が完全に挿入されれば、前記ワッシャ３００は、前記ねじ部１００のヘッド１３０と締結部２００との間に嵌め込まれる。一方、これは、望ましい実施形態であるが、それに限定されるものではなく、前記ワッシャ３００は、前記ねじ部１００のヘッド１３０と、締結部２００との間に嵌め込まれる構成を有するものであるならば、いかなる構成でもよい。
【００５２】
前記ワッシャ３００が形状記憶合金から構成されることにより、、ワッシャ３００が締結過程において、前記ヘッド１３０と締結部２００とに弾性変形による応力を印加し、ねじ部１００と締結部２００との締結が信頼性あるようになされる。
【００５３】
このとき、ワッシャ３００上部に対して、前記ねじ部１００のヘッド１３０をしっかりと加圧して強く締結することにより、別途にワッシャ３００を臨界温度以下で加工する必要がないこともある。すなわち、図７の（ｃ）のように、ワッシャ３００に対して、臨界温度以下で加工せず、ただし、ワッシャ３００の上部に対して、前記ねじ部１００のヘッド１３０を強く加圧するだけでも、ワッシャ３００が変形及び復帰し、前記ねじ部１００と締結部２００との強い締結がなされもする。
【００５４】
図７（ｃ）に示された矢印は、ねじ部１００のヘッド１３０による加圧を示し、図７（ｄ）の矢印は、復旧による引っ張りを示す。
【００５５】
図７において、（ａ）ないし（ｄ）は、かような構成順序を示す。ここで、図７（ａ）ないし図７（ｄ）は、いずれも臨界温度以上で行われる。
【００５６】
一方、図８のように、一実施形態によれば、望ましくは、前記ワッシャ３００は、前記臨界温度より低い低温状態において、長手方向に圧縮加工され、前記ねじ部１００が前記締結部２００に挿入された状態で、前記締結部２００と前記ヘッド１３０との間に配置され、前記締結部２００と前記ヘッド１３０との間に配置された状態で、前記臨界温度より高い温度に加熱されて長手方向に復旧され、前記雄ねじ１２０と雌ねじ２２０との間に応力を印加するように構成される。
【００５７】
このとき、前記ワッシャ３００は、臨界温度以下の低温で圧縮された状態で、前記ヘッド１３０と締結部２００との間に嵌め込まれ、次に、臨界温度以上の高温を印加して本来の状態に復旧される。このとき、前記ワッシャ３００は、ヘッド１３０と締結部２００との間にしっかりと嵌め込まれた状態であるために、前記ワッシャ３００が復旧することにより、前記ヘッド１３０と締結部２００とを押す。それにより、前記実施形態のように、前記ねじ部１００が微細に変位し、前記ねじ部１００に形成された雄ねじ１２０部が、前記ねじホール２１０に形成された雌ねじ２２０部に対して相対変位し、前記雄ねじ１２０部と雌ねじ２２０部との密着及び接合が達成される。
【００５８】
本実施形態によって、雄ねじ１２０部全体の加工が必要であるものではなく、ただワッシャ３００に対する温度印加及び加工だけが必要になるので、加工コストが節減され、加工も容易になされる。
【００５９】
図８（ｂ）に示された矢印は、ワッシャ３００の圧縮を示し、（ｅ）の矢印は、復旧による引っ張りを示す。
【００６０】
図８において、（ａ）ないし（ｅ）は、かような構成順序を示し、ここで、図８（ｂ）、（ｃ）は、それぞれ臨界温度以下での加工を示し、図８（ｄ）は、臨界温度以下での挿入を示し、図８（ｅ）は、臨界温度以上の温度雰囲気において、ねじ部１００が本来の状態に復旧され、ワッシャ３００がねじ部１００と締結部２００とを押し、ねじ部１００と締結部２００との結束が達成されたところを示している。
【００６１】
前記過程によれば、本発明の一実施形態による緩み止めねじ締結構造の製造方法は、所定の長さを有して延長され、一端にヘッド１３０を有するねじ部１００を設ける段階と、前記ねじ部１００が挿入されるねじホール２１０を有する締結部２００を設ける段階と、所定の臨界温度より低い低温で形成された変形が、前記臨界温度より高い温度に加熱されることによって復旧される形状記憶合金から構成されたワッシャ３００を設ける段階と、前記ねじ部１００を前記ねじホール２１０に挿入し、前記締結部２００と前記ねじ部１００との締結を行うが、前記ワッシャ３００を、前記ヘッド１３０と前記締結部２００との間に位置させる段階と、を含む。
【００６２】
望ましくは、前記ワッシャ３００を設ける段階と、前記ワッシャ３００を前記ヘッド１３０と締結部２００との間に位置する段階の間に、前記ワッシャ３００を前記臨界温度以下で圧縮加工して長手方向に圧縮する段階と、を含み、前記ワッシャ３００を、前記ヘッド１３０と前記締結部２００との間に位置させる段階後に、前記ワッシャ３００を前記臨界温度より高い温度に加熱し、前記ワッシャ３００を長手方向に復旧する段階を含む。
【００６３】
本発明は、前述のワッシャ３００を使用して、締結部２００とねじ部１００との結束を形成する方法であり、前記ワッシャ３００を、ねじ部１００のヘッド１３０の間に位置させる方法があり、それ以外に、前記ワッシャ３００を臨界温度以下で加工し、締結部２００と、ねじ部１００のヘッド１３０との間に位置させた後、臨界温度以上の高温を印加して復旧する方法がある。かような方法で締結を形成することによって、ねじ部１００と締結部２００との接合を達成する。
【００６４】
本発明による緩み止めねじ締結構造の製造方法において、前記臨界温度は、２０℃ないし３０℃でもあり、従って、本発明による緩み止めねじ締結構造の製造方法によって製造された緩み止めねじ締結構造は、前述のインプラントなどに使用される。
【００６５】
図９は、本発明の一実施形態による緩み止めねじ締結構造に使用される形状記憶合金の変形挙動を示した図面である。
【００６６】
望ましくは、前述の実施形態において、前記形状記憶合金は、Ｎｉ−Ｔｉ合金を含む。前記のようなＮｉ−Ｔｉ合金は、図面に図示されているような変形傾向を有する。すなわち、図９（ａ）から分かるように、臨界温度以下の温度では、外力の印加によって、変形が容易に起こり、変形を解除すれば、一部変形状態が残留する永久変形状態を有する。しかし、それに対して臨界温度以上の温度を加えれば、本来の状態に戻るが、それを形状記憶効果といい、引っ張りまたは圧縮を基準に、８％ほどの変形も回復が可能である。
【００６７】
一方、かようなＮｉ−Ｔｉ合金は、液体窒素程度の低温から、２００℃前後の温度区間において、形状記憶効果及び最初の超弾性を示し、原子比は、Ｎｉが４４〜５５原子％を形成し、残部は、Ｔｉから構成される合金である。一方、前記組成において、Ｎｉ、Ｔｉのうち１０％以下ほどの一部成分が、Ｆｅ、Ｃｏ、Ｃｒ、Ａｌ、Ｐｄなどに置換されることも可能である。
【００６８】
臨界温度以上の温度で変形させれば、図９（ｂ）から分かるように、初期には、一般金属のように変形量によって、応力が直線的に急増していて、変形量の増加にもかからわず、応力が一定に維持される。次に、変形を徐々に解除すれば、初期には応力が低下していて、一定になり、最終的に、一般金属のように、応力が直線的に低下する。８％ほどの大きい弾性が可能であるので、最初の超弾性効果であるという。
【００６９】
臨界温度以下で変形させた後、臨界温度以上に加熱するとき、本来の形状に戻ることができないように拘束させれば、戻ろうとする力を発揮する。本発明は、かようなＮｉ−Ｔｉ合金の性質を利用する。
【００７０】
望ましくは、前記臨界温度は、２０℃ないし３０℃の範囲を有する。すなわち、本発明によるねじ部１００またはワッシャ３００は、２０℃ないし３０℃以下で加工された後、前記温度以上の温度で本来の状態に復旧される。それにより、本発明によるねじ緩み止め構造は、身体に移植される各種身体補助器具にも適用される。例えば、インプラントの場合、ねじ緩みが問題になるが、前記インプラントに適用されるねじ構造に、本発明によるねじ緩み止め構造を適用すれば、体温より低い温度で加工した後、体内に移植するとき、体温によって原状態に復旧されて強い接合力を発揮するが、インプラントのねじ緩みが防止される。一方、移植過程での体温による不要な復旧は、冷水などを使用して、随時に冷却させることによって解決される。
【００７１】
一方、前記ワッシャ３００は、下記のような方法によって製造される。
【００７２】
まず、図１０（ａ）のように、Ｎｉ−Ｔｉ形状記憶合金から構成されたコイルを設ける。前記コイルは、巻線間隙が狭いものが望ましい。望ましくは、図１０（ａ）のように、サイド側に互いに接し、巻線される構成を有することができる。同時に、製造するワッシャ３００の内径によって、適切な内径を有して巻線された形態を有することができる。また、コイルを構成する線の断面は、全体的に四角形状を有することができる。全体的に四角形というのは、正確な四角形以外に、各コーナーがラウンディング処理されたり、一部曲面を有したりするような変形された形状をいずれも含むが、全体的に四辺を有する四角形状を有するということを意味する。
【００７３】
次に、前記コイルを切断する。前記コイルを直径方向に切断するが、直径の両端をいずれも切断するのではなく、一側のみを切断し、切断されたコイルがリング状に分離されるようにする。すなわち、図１０（ａ）のＣ−Ｃによって図示された切断線によって前記コイルを切断することによって、図１０（ｂ）のようなリング状のワッシャ３００がコイルから分離される。一方、かような切断は、コイルの長手方向に行われ、複雑な作業が必要なしに、簡単な切断だけで、ワッシャ３００の構成が可能になる。
【００７４】
すなわち、単純にコイル状に構成された部材を、直径方向の切断線に沿って長手方向に連続的に切断することにより、本発明による緩み止めねじ締結構造に使用されるワッシャ３００を簡単に製造することができる。
【００７５】
すなわち、前記ワッシャ３００を設ける段階は、形状記憶合金から構成されたコイルを設ける段階と、前記コイルの直径方向一側を長手方向に沿って切断し、複数のリング状のワッシャ３００を設ける段階と、を含む。かような方法によって、ワッシャ３００を製造する場合、コイル１回りで１つのワッシャ生産がなされるので、材料の浪費なしに、機械的加工が節減される。
【００７６】
以上では、望ましい実施形態について図示して説明したが、本発明は、前述の特定実施形態に限定されるものではなく、特許請求の範囲で請求する本発明の要旨を外れることなしに、発明が属する技術分野で当業者によって、多様な変形実施が可能であるということは言うまでもなく、かような変形実施は、本発明の技術的思想や展望から個別的に理解されるものではない。
【図１】
2017519945.tif 000003
【図２】
2017519945.tif 000004
【図３（ａ）】
2017519945.tif 000005
【図３（ｂ）】
2017519945.tif 000006
【図３（ｃ）】
2017519945.tif 000007
【図３（ｄ）】
2017519945.tif 000008
【図３（ｅ）】
2017519945.tif 000009
【図４（ａ）】
2017519945.tif 000010
【図４（ｂ）】
2017519945.tif 000011
【図４（ｃ）】
2017519945.tif 000012
【図４（ｄ）】
2017519945.tif 000013
【図４（ｅ）】
2017519945.tif 000014
【図５（ａ）】
2017519945.tif 000015
【図５（ｂ）】
2017519945.tif 000016
【図５（ｃ）】
2017519945.tif 000017
【図５（ｄ）】
2017519945.tif 000018
【図５（ｅ）】
2017519945.tif 000019
【図６（ａ）】
2017519945.tif 000020
【図６（ｂ）】
2017519945.tif 000021
【図６（ｃ）】
2017519945.tif 000022
【図６（ｄ）】
2017519945.tif 000023
【図６（ｅ）】
2017519945.tif 000024
【図７（ａ）】
2017519945.tif 000025
【図７（ｂ）】
2017519945.tif 000026
【図７（ｃ）】
2017519945.tif 000027
【図７（ｄ）】
2017519945.tif 000028
【図８（ａ）】
2017519945.tif 000029
【図８（ｂ）】
2017519945.tif 000030
【図８（ｃ）】
2017519945.tif 000031
【図８（ｄ）】
2017519945.tif 000032
【図８（ｅ）】
2017519945.tif 000033
【図９（ａ）】
2017519945.tif 000034
【図９（ｂ）】
2017519945.tif 000035
【図１０（ａ）】
2017519945.tif 000036
【図１０（ｂ）】
2017519945.tif 000037
【国際調査報告】
2017519945.tif 000038
2017519945.tif 000039
2017519945.tif 000040
2017519945.tif 000041